FR 3157388 A1 20250627 FR 2315204 A 20231222 Composé utile pour préparer un polyéther block amide auto- ignifug é La présente invention concerne un composé de formule (I) suivante : son procédé de préparation, et son utilisation pour la préparation de polyéther block amide incorporant un motif répétitif issu dudit composé au sein de la chaîne polymérique du ou des blocs polyamide qu’il contient, ce qui lui confère des propriétés auto-ignifuges. L’invention concerne également ledit polyéther block amide, un article le comprenant et son procédé de préparation. Figure pour l'abrégé : Néant Composé utile pour préparer un polyéther block amide auto-ignifugé La présente invention concerne un composé comprenant des atomes de phosphore, son procédé de préparation, et son utilisation pour la préparation de polyéther block amide (PEBA) dont le ou les blocs polyamide incorporent un motif répétitif issu dudit composé au sein de sa chaîne polymérique, ce qui confère au PEBA des propriétés auto-ignifuges. Les PEBA ont des performances exceptionnelles dans de nombreuses applications comme les biens de grande consommation comme les articles de sport et l’électronique grand public, l’industrie, les membranes de séparation de fluides ou gaz et les objets obtenus par impression 3D. Les PEBA possèdent certes, un ensemble de performances de très haut niveau. Toutefois, ils ne sont pas naturellement résistants au feu : ils brulent aisément en donnant des gouttes enflammées de nature à propager les incendies. Or, bon nombre d’applications dans les domaines électriques, électrotechnique, électronique mais aussi dans les transports (aérien, rail, véhicule électrique, …) exigent des performances d’ignifugation. De nombreuses solutions ont été développées en ajoutant, par mélange à l’état fondu, des additifs initialement halogénés, désormais sans halogène, à base de phosphore, d’azote ou de charges hydratées. Ces additifs ne sont pas intégrés au sein de la chaîne polymérique des PEBA. Par exemple, le cyanurate de mélamine, le polyphosphate de mélamine, le phosphore rouge et les dialkylphosphinates métalliques sont utilisés en tant qu’additifs ignifugeants. Certains dérivés de 9,10-dihydro-9-oxa-10-phosphaphenanthrene-10-oxide (DOPO) sont également utilisés comme additifs dans les polymères. Toutefois, la performance d’ignifugation est souvent obtenue au détriment des autres propriétés du matériau comme la ductilité, les propriétés diélectriques, la tenue à la thermo-oxydation, la stabilité dimensionnelle, la reprise en eau et la rhéologie. Quelques tentatives d’incorporation de motif répétitif ignifugeant ont été rapportées, en particulier avec des motifs dérivés d’acide 3-[10-(9,10-dihydro-9-oxa-10-phosphaphenantrène-10-oxide-10-yl)]itaconique (DOPO-ITA). Un but de l’invention est de fournir un composé facile à préparer et utilisable comme monomère pour la préparation d’un PEBA, et apte à conférer des propriétés auto-ignifuges audit PEBA. Un but de l’invention est également de fournir un PEBA ayant de bonnes propriétés ignifuges tout en conservant ses autres propriétés, notamment celles listées ci-dessus. Un but de l’invention est également de fournir un PEBA ayant de bonnes propriétés ignifuges et qui puisse avoir une masse molaire élevée. A cet effet, l’invention concerne un composé de formule (I) suivante : dans laquelle : - R 1 représente H, un groupe alkyle linéaire, ramifié ou cyclique comprenant de 1 à 12 atomes de carbone, ou un cation, - n représente un nombre entier de 5 à 11, - R 2 et R 3 représentent indépendamment un hydrogène, un hydroxyle, un alcoxyle comprenant de 1 à 2 atomes de carbone, un groupe –Ph, -Ph-Ph ou -O-Ph, où Ph est un phényle éventuellement substitué par un hydroxyle, étant entendu que, lorsque R 2 et R 3 représentent chacun un groupe -Ph ou –O-Ph, R 2 et R 3 peuvent être reliés ensemble pour former ensemble un groupe biphényle, - m représente un nombre entier de 0 à 4, - chaque R 4 est indépendamment choisi parmi un hydroxyle, un alkyle comprenant de 1 à 4 atomes de carbone et un alcoxyle comprenant de 1 à 4 atomes de carbone, - L est une liaison simple ou un phénylène éventuellement substitué par un ou plusieurs substituants choisis parmi un hydroxyle, un alkyle comprenant de 1 à 4 atomes de carbone, un alcoxyle comprenant de 1 à 4 atomes de carbone, - R 5 est choisi parmi un hydrogène, un hydroxyle, un alkyle comprenant de 1 à 4 atomes de carbone, un alcoxyle comprenant de 1 à 4 atomes de carbone et un groupe de formule (I’) : dans laquelle n, R 1 , R 2 et R 3 sont tels que définis ci-dessus. Le composé de formule (I) comprend au moins un atome de phosphore, ce qui le rend apte à conférer des propriétés ignifuges à un PEBA dont le ou les blocs polyamides sont préparés en utilisant le composé de formule (I) à titre de monomère. Suivant des aspects avantageux de l’invention, le composé de formule (I) comprend une ou plusieurs des caractéristiques suivantes, prises isolément ou suivant toutes les combinaisons techniquement possibles : - n représente 5, 10 ou 11, de préférence n représente 10, - R 5 représente un groupe de formule (I’) tel que défini ci-dessus, le composé ayant ainsi la formule (II’) suivante : dans laquelle R 1 , R 2 , R 3 , R 4 , m, n et L sont tels que ci-dessus, ou bien R 5 est choisi parmi un hydrogène, un hydroxyle, un alkyle comprenant de 1 à 4 atomes de carbone, un alcoxyle comprenant de 1 à 4 atomes de carbone, - R 2 est -Ph, R 3 est –O-Ph et R 2 et R 3 forment ensemble un biphényle, le groupe –(P=O)R 2 R 3 ayant ainsi la formule (III) : ou R 2 est –Ph-Ph-OH et R 3 est un hydroxyle, le groupe –(P=O)R 2 R 3 ayant ainsi la formule (IV) : L’invention concerne également le procédé de préparation de ce composé, comprenant la réaction : - d’un composé A de formule (XIa) ou (XIb) : dans laquelle R1 et n sont tels que définis ci-dessus, dans laquelle n est tel que défini ci-dessus, dans laquelle n est tel que défini ci-dessus, - avec un composé B de formule (XII) : dans laquelle : - m, L et R 4 sont tels que définis ci-dessus, et - R 7 est choisi parmi un groupe –(C=O)H, un hydrogène, un hydroxyle, un alkyle comprenant de 1 à 4 atomes de carbone, un alcoxyle comprenant de 1 à 4 atomes de carbone, - et un composé C de formule (XIII) : dans laquelle R 2 et R 3 sont tels que définis ci-dessus et R 6 représente H ou OH. Suivant des aspects avantageux de l’invention, le procédé de préparation du composé de formule (I) comprend une ou plusieurs des caractéristiques suivantes, prises isolément ou suivant toutes les combinaisons techniquement possibles : - le composé A a la formule (XIa) ou (XIb) telle que définie ci-dessus dans lesquelles n représente 5 ou 10, ou bien le composé A est le laurolactame, - le composé B est choisi parmi le benzaldéhyde, la vanilline et l’éthylvanilline, ou bien le composé B a la formule (XII’) : dans laquelle L, R 4 et m sont tels que définis ci-dessus, le composé B étant de préférence choisi parmi le téréphthalaldéhyde et la divanilline, le composé C est choisi parmi le 9,10-dihydro-9-oxa-10-phosphaphenanthrene-10-oxide, l’acide hypophosphoreux, l’acide phényl phosphoreux, l’acide phosphorique, le diméthylphosphite, le diéthylphosphite et le diphénylphosphite, l’oxyde de diphénylphosphine, de préférence le composé C est le 9,10-dihydro-9-oxa-10-phosphaphenanthrene-10-oxide. L’invention concerne également l’utilisation du composé de formule (I) comme agent ignifugeant. L’invention concerne également l’utilisation du composé de formule (I) comme monomère ou comme comonomère, typiquement pour la préparation d’un (co)polymère, en particulier d’un PEBA. L’invention concerne également l’utilisation du composé de formule (I) pour améliorer les propriétés ignifuges d’un (co)polymère, en particulier d’un PEBA. L’invention concerne également un procédé de préparation d’un PEBA comprenant la polycondensation : - d’un ou plusieurs polyamides obtenus par polycondensation d’un composé de formule (I) et ayant des bouts de chaines diamines ou acides dicarboxyliques, - avec un ou plusieurs blocs polyéthers à bouts de chaines capables de réagir avec les bouts de chaines du polyamide pour former des fonctions amide ou ester. L’invention concerne également un PEBA résultant d’une telle polycondensation. Le bloc polyamide du PEBA (ou au moins un bloc ou chaque bloc si le PEBA en comprend plusieurs) comprend un motif répétitif issu du composé de formule (I). Le PEBA est donc riche en atomes de phosphore. Le composé de formule (I) est utilisé à titre d’agent ignifugeant et est incorporé en tant que motif au sein de la chaîne polymérique du ou des blocs polyamide du PEBA. L’agent ignifugeant est ainsi intégré par voie réactive et non pas additive. Avantageusement, les PEBA selon l’invention sont classés V0 au test UL94-vertical burning, en particulier pour des tests avec un échantillon de PEBA de 1,6 mm d’épaisseur. L’invention repose également sur la découverte que de tels PEBA ont non seulement de bonnes propriétés ignifuges, mais en plus qu’ils conservent les performances intrinsèques du PEBA dont ils sont dérivés (PEBA dont le ou les blocs polyamide sont exempts de motif répétitif issu du composé de formule (I), mais dont les autres motifs répétitifs sont identiques. Par exemple, un PEBA préparé par polycondensation d’un PA11 dont la chaîne polymérique inclut des motifs répétitifs issus du composé de formule (I) avec un ou plusieurs blocs polyéthers a de bonnes propriétés ignifuges, et conserve les propriétés du PEBA préparé par polycondensation de PA11 avec le(s) même(s) blocs polyéthers). Enfin, il est possible de préparer des PEBA ayant des masses molaires élevées. Suivant des aspects avantageux de l’invention, le PEBA comprend une ou plusieurs des caractéristiques suivantes, prises isolément ou suivant toutes les combinaisons techniquement possibles : - le PEBA résulte de la polycondensation : - d’un ou plusieurs polyamides ayant des bouts de chaines diamines ou acides dicarboxyliques et obtenus par polycondensation d’un composé de formule (I) dans laquelle R 5 est choisi parmi un hydrogène, un hydroxyle, un alkyle comprenant de 1 à 4 atomes de carbone et un alcoxyle comprenant de 1 à 4 atomes de carbone, et comprenant un motif répétitif de formule (XXII) : dans laquelle m, n, R 2 , R 3 et R 4 sont tels que définis ci-dessus et R 5 choisi parmi un hydrogène, un hydroxyle, un alkyle comprenant de 1 à 4 atomes de carbone et un alcoxyle comprenant de 1 à 4 atomes de carbone, - avec un ou plusieurs blocs polyéthers à bouts de chaines capables de réagir avec les bouts de chaines du polyamide pour former des fonctions amide ou ester. - le PEBA résulte de la polycondensation : - d’un ou plusieurs polyamides ayant des bouts de chaines diamines ou acides dicarboxyliques et obtenus par polycondensation d’un composé de formule (II’) telle que définie ci-dessus avec une diamine aliphatique de formule H 2 N-L 2 -NH 2 dans laquelle L 2 est un groupe divalent aliphatique comprenant de 4 à 36 atomes de carbone, ledit polyamide comprenant un motif répétitif de formule (XXI’) : dans laquelle m, n, L, L 2 , R 2 , R 3 et R 4 sont tels que définis ci-dessus, - avec un ou plusieurs blocs polyéthers à bouts de chaines capables de réagir avec les bouts de chaines du polyamide pour former des fonctions amide ou ester. - le PEBA résulte de la polycondensation : - d’un ou plusieurs polyamides ayant des bouts de chaines diamines et obtenus par polycondensation d’un composé de formule (I), - avec un ou plusieurs blocs polyéthers à bouts de chaines acides dicarboxyliques, qui est de préférence un polyoxyalkylène à bouts de chaines acides dicarboxyliques, - le PEBA résulte de la polycondensation : - d’un ou plusieurs polyamides ayant des bouts de chaines acides dicarboxyliques et obtenus par polycondensation d’un composé de formule (I), - avec un ou plusieurs blocs polyéthers à bouts de chaines diamines, qui est de préférence un polyoxyalkylène à bouts de chaînes diamines, - le PEBA résulte de la polycondensation : - d’un ou plusieurs polyamides ayant des bouts de chaines acides dicarboxyliques et obtenus par polycondensation d’un composé de formule (I), - avec un ou plusieurs blocs polyétherdiols, le PEBA étant alors un polyétheresteramide, - le PEBA a une proportion massique en phosphore atomique d’au moins 0,1%, - le PEBA comprend des charges, des fibres de renfort, en particulier de verre, des additifs, en particulier choisis parmi les agents ignifugeants, les anti-oxydants, les plastifiants et les mélanges de ceux-ci, ou un mélange de ceux-ci. L’invention concerne également l’utilisation du PEBA défini ci-dessus en tant qu’additif ignifugeant dans des matrices polymères thermoplastiques, notamment polyamide, polyoléfine, polyester, PMMA ou mélanges de celles-ci. L’invention concerne également un article comprenant le PEBA défini ci-dessus. L’invention concerne également un procédé de préparation d’un article comprenant une étape d’extrusion, de moulage ou de surmoulage de ce PEBA, ce par quoi un article est obtenu. Définitions Un PEBA amorphe, au sens de la demande, désigne un PEBA présentant seulement une ou plusieurs température de transition vitreuse (pas de températures de fusion (Tf)), ou un PEBA très peu cristallin ayant une ou plusieurs températures de transition vitreuse et un ou plusieurs points de fusion, étant entendu que ce point de fusion est tel que (s’il n’y en a qu’un point de fusion), ou chaque point de fusion est tel que (s’il y en a plusieurs), l’enthalpie de cristallisation lors de l’étape de refroidissement à une vitesse de 20K/min en analyse calorimétrique différentielle (« Differential Scanning Calorimetry » DSC en anglais) mesurée selon la norme ISO 11357-3 :2013 est inférieure à 30 J/g, notamment inférieure à 20 J/g, de préférence inférieure à 15 J/g. Un PEBA semi-cristallin, au sens de la demande, désigne un PEBA qui présente une température ou des températures de fusion (Tf) en DSC selon la norme ISO 11357-3 :2013, étant entendu que le point de fusion est tel que (s’il n’y en a qu’un point de fusion), ou au moins un point de fusion est tel que (s’il y en a plusieurs) est tel que l’enthalpie de cristallisation lors de l’étape de refroidissement à une vitesse de 20K/min en DSC mesurée selon la norme ISO 11357-3 de 2013 supérieure à 30 J/g, de préférence supérieure à 40 J/g. La nomenclature utilisée pour définir les polyamides est décrite dans la norme ISO 16396-1:2022"Plastiques -- Matériaux polyamides (PA) pour moulage et extrusion -- Partie 1: Désignation" et est bien connue de l’homme du métier. Le terme "polyamide" employé dans la présente description couvre aussi bien les homopolyamides que les copolyamides. Dans la notation PA X.Y, X représente le nombre d’atomes de carbone issu des résidus de diamine ou l’abréviation de la diamine, et Y représente le nombre d’atomes de carbone issu des résidus de diacide ou l’abréviation du diacide, de façon conventionnelle. Dans la notation PA X, X représente le nombre d’atomes de carbone issus des résidus d’aminoacide ou de lactame. Les notations PA X/Y, PA X/Y/Z, etc. se rapportent à des copolyamides dans lesquels X, Y, Z, etc. représentent des unités homopolyamides. L’indice de polydispersité IP est égal au rapport de la masse molaire en poids sur la masse molaire en nombre (Mw/Mn). Les masses molaires moyennes en nombre Mn et en poids Mw sont mesurées par chromatographie d’exclusion stérique (ou chromatographie par perméation de gel) selon ISO 16014-1 :2019. Typiquement, le polyamide est solubilisé dans de l’hexafluoroisoproponol stabilisé avec 0,05 M trifluoroacétate de potassium pendant 24 h à température ambiante (20°C) à une concentration de 1 g/L. La solution obtenue est ensuite filtrée sur membrane PTFE de porosité 0,2μm, puis injectée à un débit de 1 mL/min, dans un système de chromatographie liquide équipé d’un jeu de colonnes PFG de Polymer Standards Service constitué d’une pré-colonne de dimensions 50 x 8 mm, d’une colonne 1000 Å, de dimensions 300 x 8 mm et de taille de particule 7 μm, et d’une colonne 100 Å, de dimensions 300 x 8 mm et de taille de particule 7 μm. Les masses molaires sont mesurées par l’indice de réfraction et sont exprimées en équivalents PMMA, utilisé comme étalon de calibration, puis converties en g/mol. La masse molaire moyenne en nombre des blocs polyéthers des PEBA peut être mesurée avant la copolymérisation des blocs par chromatographie par perméation de gel (GPC) selon la norme ISO 16014-1 :2019, dans du tétrahydrofurane (THF). L’acidité totale et la basicité totale sont mesurées par potentiométrie. L’acidité est mesurée selon la méthode suivante. Un échantillon de polyamide ou de PEBA est dissout dans de l’alcool benzylique. Puis, cet échantillon est dosé par potentiométrique par une solution d’hydroxyde de tétrabutylammonium à 0.02N. La basicité est mesurée selon la méthode suivante. Un échantillon de polyamide ou de PEBA est dissout dans du métacrésol. Puis, cet échantillon est dosé par potentiométrique par une solution d’acide perchlorique 0,02N. La viscosité inhérente est mesurée à une concentration en polyamide ou en PEBA de 0,5% en poids en solution dans du métacrésol sur le poids total de la solution, à 20°C, au moyen d’un viscosimètre équipé d’un tube viscosimétrique Micro-Ubbelohde. Par « alkyle linéaire, ramifié ou cyclique », on désigne un groupe aliphatique hydrocarboné saturé linéaire ou ramifié ou bien un groupe alkyle cyclique. L’alkyle linéaire ou ramifié comprend de 1 à 12, notamment de 1 à 8, de préférence de 1 à 6, en particulier de 1 à 4 atomes de carbone. A titre d’exemples d’alkyle linéaire ou ramifié, on peut citer les groupes méthyle, éthyle, propyle, isopropyle, butyle, isobutyle, tertbutyle ou pentyle. L’alkyle cyclique comprend de 3 à 12, notamment de 3 à 8, de préférence de 3 à 6, en particulier de 3 à 4 atomes de carbone. A titre d’exemple d’alkyle cyclique, on peut citer les groupes cyclopropyle, méthylcyclopropyle, cyclobutyle, cyclopentyle ou cyclohexyle. Un groupe alcoxyle est un radical –O-alkyle où le groupe alkyle est tel que précédemment défini. Comme exemple d’alcoxyle, on peut citer les groupes méthoxyle, éthoxyle ou propoxyle. Selon un premier objet, l’invention concerne un composé de formule (I) suivante : dans laquelle : - R 1 représente H, un groupe alkyle linéaire, ramifié ou cyclique comprenant de 1 à 12 atomes de carbone, ou un cation, - n représente un nombre entier de 5 à 11, - R 2 et R 3 représentent indépendamment un hydrogène, un hydroxyle, un alcoxyle comprenant de 1 à 2 atomes de carbone, un groupe –Ph, -Ph-Ph ou -O-Ph, où Ph est un phényle éventuellement substitué par un hydroxyle, étant entendu que, lorsque R 2 et R 3 représentent chacun un groupe -Ph ou –O-Ph, R 2 et R 3 peuvent être reliés ensemble pour former ensemble un groupe biphényle, - m représente un nombre entier de 0 à 4, - chaque R 4 est indépendamment choisi parmi un hydroxyle, un alkyle comprenant de 1 à 4 atomes de carbone et un alcoxyle comprenant de 1 à 4 atomes de carbone, - L est une liaison simple ou un phénylène éventuellement substitué par un ou plusieurs substituants choisis parmi un hydroxyle, un alkyle comprenant de 1 à 4 atomes de carbone, un alcoxyle comprenant de 1 à 4 atomes de carbone, - R 5 est choisi parmi un hydrogène, un hydroxyle, un alkyle comprenant de 1 à 4 atomes de carbone, un alcoxyle comprenant de 1 à 4 atomes de carbone et un groupe de formule (I’) : dans laquelle n, R 1 , R 2 et R 3 sont tels que définis ci-dessus. De préférence, dans la formule (I), n représente 5, 10 ou 11, de manière particulièrement préférée, n représente 10. Ces composés sont en effet particulièrement adaptés pour être incorporés au sein respectivement de PA6, PA11 et PA12. Par exemple, lorsque n est 10, le groupe –NH(CH 2 ) 10 -COOR 1 est alors dérivé de l’acide amino-11-undécanoïque, et le composé de formule (I’) est particulièrement apte à être incorporé au sein d’un PA11. Dans la formule (I), R 1 représente H, un groupe alkyle linéaire, ramifié ou cyclique comprenant de 1 à 12 atomes de carbone, ou un cation. Le cation est de préférence un cation alcalinoterreux ou alcalin. De préférence, R 1 représente H ou un cation. Dans la formule (I), chaque R 4 est indépendamment choisi parmi un hydroxyle, un alkyle comprenant de 1 à 4 atomes de carbone, de préférence de 1 à 3 atomes de carbone, et un alcoxyle comprenant de 1 à 4 atomes de carbone, de préférence de 1 à 3 atomes de carbone. De préférence, R 4 représente OH, Me ou OMe. Dans la formule (I), m représente un nombre entier de 0 à 4, de préférence 0 ou 1. Lorsque m est 0, le composé est exempt de groupe R 4 . Dans la formule (I), L est une liaison simple ou un phénylène éventuellement substitué par un ou plusieurs substituants choisis parmi un hydroxyle, un alkyle comprenant de 1 à 4 atomes de carbone, de préférence de 1 à 3 atomes de carbone, et un alcoxyle comprenant de 1 à 4 atomes de carbone, de préférence de 1 à 3 atomes de carbone. De préférence, L représente une liaison simple ou un phénylène divalent de formule (L’) : dans laquelle m et R 4 sont tels que définis ci-dessus. Deux alternatives peuvent être distinguées pour le groupe R 5 de la formule (I). Selon une première alternative, dans la formule (I), R 5 représente un groupe de formule (I’) tel que définie ci-dessus, et le composé a ainsi la formule (II’) suivante : dans laquelle R 1 , R 2 , R 3 , R 4 , m, n et L sont tels que ci-dessus. Un tel composé est avantageusement porteur de deux fonctions –COOR 1 qui peuvent servir de groupes réactifs pour incorporer le composé de formule (II’) au sein de la chaine polymérique d’un bloc polyamide d’un PEBA. Dans un premier mode de réalisation de cette première alternative, L représente une liaison simple. Le composé a alors la formule (II’a) suivante : (II’a) dans laquelle R 1 , R 2 , R 3 , R 4 , n et m sont tels que définis ci-dessus. Dans un second mode de réalisation de cette première alternative, L représente le phénylène divalent de formule (L’) défini ci-dessus. Le composé a alors la formule (II’b) suivante : (II’b) dans laquelle R 1 , R 2 , R 3 , R 4 , n et m sont tels que définis ci-dessus. Les deux groupes phényle du composé de formule (II’b) peuvent être reliés à n’importe quelle position de chaque phényle. De préférence, le composé de formule (II’b) est symétrique. Selon une seconde alternative, dans la formule (I), R 5 est choisi parmi un hydrogène, un hydroxyle, un alkyle comprenant de 1 à 4 atomes de carbone et un alcoxyle comprenant de 1 à 4 atomes de carbone. La fonction amine secondaire et le groupe -COOR 1 du groupe –NH(CH 2 ) n -COOR 1 peuvent alors servir de groupe réactifs pour incorporer le composé de formule (I) au sein de la chaine polymérique d’un bloc polyamide d’un PEBA. La fonction amine secondaire est moins réactive qu’une fonction -COOR 1 . Ainsi, le composé selon cette seconde alternative est généralement moins réactif que celui de formule (II’) selon la première alternative ci-dessus, qui est porteur de deux fonctions –COOR 1 . Par ailleurs, deux alternatives peuvent être distinguées pour les groupes R 2 et R 3 de la formule (I). Selon une première alternative, dans la formule (I), R 2 est -Ph, R 3 est –O-Ph et R 2 et R 3 forment ensemble un biphényle, le groupe –(P=O)R 2 R 3 ayant ainsi la formule (III) : Le composé a alors la formule (V) suivante : dans laquelle R 1 , R 4 , R 5 , L, n et m sont tels que définis ci-dessus. Selon une seconde alternative, dans la formule (I), R 2 est –Ph-Ph-OH et R 3 est un hydroxyle, le groupe –(P=O)R 2 R 3 ayant ainsi la formule (IV) : Le composé a alors la formule (VI) suivante : dans laquelle R 1 , R 4 , R 5 , L, n et m sont tels que définis ci-dessus. Le composé de formule (VI) correspond à la forme ouverte du composé de formule (V). En pratique, les deux composés peuvent coexister. L’invention concerne donc également un mélange des composés de formule (V) et (VI). Selon un deuxième objet, l’invention concerne un procédé de préparation du composé de formule (I), comprenant la réaction : - d’un composé A de formule (XIa) ou (XIb) : (XIa) dans laquelle R 1 et n sont tels que définis ci-dessus, (XIb) dans laquelle n est tel que défini ci-dessus, (XIc) dans laquelle n est tel que défini ci-dessus, - avec un composé B de formule (XII) : dans laquelle : - m, L et R 4 sont tels que définis ci-dessus, et - R 7 est choisi parmi un groupe –(C=O)H, un hydrogène, un hydroxyle, un alkyle comprenant de 1 à 4 atomes de carbone, un alcoxyle comprenant de 1 à 4 atomes de carbone, - et un composé C de formule (XIII) : dans laquelle R 2 et R 3 sont tels que définis ci-dessus et R 6 représente H ou OH. Le procédé de préparation du composé de formule (I) est illustré au schéma 1 qui suit : Schéma 1 : Schéma réactionnel du procédé de préparation du composé de formule (I) Lorsque le composé A a la formule (XIc), la réaction est de préférence mise en œuvre en présence d’un acide. Celui-ci permet l’ouverture du lactame de formule (XIc), ce par quoi le composé de formule (XIc) est transformé en composé de formule (XIa) et/ou (XIb). Selon un premier mode de réalisation préféré pour le composé A, le composé A a la formule (XIa) ou (XIb), dans lesquelles n représente 5 ou 10. Ce mode de réalisation permet de préparer des composés de formule (I) dans laquelle n représente 5 ou 10, qui sont particulièrement adaptés pour être incorporés respectivement au sein de la chaine polymérique de PA6 ou de PA11. Typiquement, le composé A est l’acide amino-6-hexanoique, l’acide amino-11-undécanoïque, ou un sel de ceux-ci. Selon un second mode de réalisation préféré pour le composé A, le composé A est le laurolactame. Le laurolactame un composé de formule (XIc) dans laquelle n représente 11. Ce mode de réalisation permet de préparer un composé de formule (I) dans laquelle n représente 11, qui est particulièrement adapté pour être incorporé au sein de la chaine polymérique de PA12. Selon un premier mode de réalisation préféré pour le composé B, le composé B est choisi parmi le benzaldéhyde, la vanilline et l’éthylvanilline. Selon un second mode de réalisation préféré pour le composé B, le composé B a la formule (XII’) : dans laquelle L, R 4 et m sont tels que définis ci-dessus. Le composé préparé par le procédé a alors la formule (II’) définie ci-dessus. De préférence, le composé B est choisi parmi le téréphthalaldéhyde et la divanilline. Selon un mode de réalisation préféré pour le composé C, le composé C est choisi parmi le 9,10-dihydro-9-oxa-10-phosphaphenanthrene-10-oxide, l’acide hypophosphoreux, l’acide phényl phosphoreux, l’acide phosphorique, le diméthylphosphite, le diéthylphosphite et le diphénylphosphite, de préférence le composé C est le 9,10-dihydro-9-oxa-10-phosphaphenanthrene-10-oxide. Le composé préparé a alors la formule (I) dans laquelle le groupe –(P=O)R 2 R 3 a la formule (III) ou (IV) telles que définies ci-dessus. Avantageusement, les produits de départ, à savoir le composé A (de formules (XIa), (XIb), (XIc)) le composé B (de formule (XII)) et le composé C (de formule (XIII)) sont disponibles commercialement. De préférence, on utilise de 1,0 à 2,5 équivalents de composé A par rapport au composé B. De préférence, on utilise de 1,0 à 2,5 équivalents de composé C par rapport au composé B. De plus, le procédé selon l’invention est simple. Il suffit de mélanger trois composés. La réaction est généralement mise en œuvre dans un solvant, de préférence dans un solvant polaire, par exemple choisi parmi méthanol, l’éthanol, l’isopropanol et le diméthylsulfoxyde. La concentration massique de composé A+B+C dans le solvant est de 20 g/L à 250 g/L. La réaction est typiquement mise en œuvre à une température de 50 à 100°C, et/ou à pression atmosphérique. Typiquement, la réaction est réalisée en deux étapes, une première étape où les composés A et B et un solvant sont ajoutés à un réacteur, généralement équipé d’un réfrigérant. Le milieu réactionnel est chauffé à reflux de solvant et laissé sous agitation jusqu’à la fin de la première étape de synthèse, puis pour la deuxième étape, le milieu réactionnel est refroidi, par exemple à 60°C, et le composé C est ajouté. La réaction est poursuivie sous agitation jusqu’à la fin de la deuxième étape de synthèse. A la fin de la réaction, le milieu réactionnel est refroidi à température ambiante (20°C) jusqu’à l’apparition d’un précipité blanc. Le traitement ultérieur (« work-up » en anglais) pour récupérer le composé de formule (I) est également simple. Après réaction, le milieu réactionnel est filtré et rincé avec le solvant. Le solide obtenu est séché sous vide à pour retirer le solvant excédentaire. En particulier, le composé de formule (I) est obtenu directement sous forme neutre, et il n’est donc pas nécessaire d’acidifier et/ou de basifier le milieu réactionnel. Le procédé est donc de préférence exempt d’une étape d’acidification ou de basification. Selon un troisième objet, l’invention concerne l’utilisation du composé de formule (I) telle que définie ci-dessus comme agent ignifugeant. Selon un quatrième objet, l’invention concerne l’utilisation du composé de formule (I) pour améliorer les propriétés ignifuges d’un (co)polymère, en particulier d’un PEBA. Selon un cinquième objet, l’invention concerne l’utilisation du composé de formule (I) comme monomère ou comme comonomère, typiquement pour la préparation d’un (co)polymère, en particulier d’un PEBA. Selon un sixième objet, l’invention concerne un procédé de préparation d’un (co)polymère comprenant la polycondensation d’un composé de formule (I), éventuellement en présence d’un ou plusieurs autres comonomères. L’invention concerne en particulier un procédé de préparation d’un PEBA comprenant la polycondensation : - d’un ou plusieurs polyamides ayant des bouts de chaines diamines ou acides dicarboxyliques et obtenu par polycondensation d’un composé de formule (I), - avec un ou plusieurs blocs polyéthers à bouts de chaines capables de réagir avec les bouts de chaines du polyamide pour former des fonctions amide ou ester. De préférence, le procédé comprend une des polycondensations selon l’une des trois alternatives qui suivent. Selon une première alternative, le procédé comprend la polycondensation : - d’un ou plusieurs polyamides obtenus par polycondensation d’un composé de formule (I) et ayant des bouts de chaines diamines, - avec un ou plusieurs blocs polyéthers à bouts de chaines acides dicarboxyliques, qui est(sont) de préférence un polyoxyalkylène à bouts de chaines acides dicarboxyliques. Selon une deuxième alternative, le procédé comprend de la polycondensation : - d’un ou plusieurs polyamides obtenus par polycondensation d’un composé de formule (I) et ayant des bouts de chaines acides dicarboxyliques, - avec un ou plusieurs blocs polyéthers à bouts de chaines diamines, qui est(sont) de préférence un polyoxyalkylène à bouts de chaînes diamines. Selon une troisième alternative, le procédé comprend la polycondensation : - d’un ou plusieurs polyamides obtenus par polycondensation d’un composé de formule (I) et ayant des bouts de chaines acides dicarboxyliques, - avec un ou plusieurs blocs polyétherdiols. Le procédé conduit alors à la préparation d’un polyétheresteramide. Le procédé peut inclure, avant l’étape de polycondensation d’un ou plusieurs polyamides avec un ou plusieurs blocs polyéthers, une étape préalable de préparation du ou des blocs polyamides par polycondensation d’un composé de formule (I). La polycondensation du composé de formule (I) pour former le bloc polyamide peut être effectuée en présence d'un acide dicarboxylique limiteur de chaîne, ce qui permet d’obtenir un polyamide à bout de chaînes dicarboxyliques. Ce dernier peut servir de précurseur pour la préparation du PEBA. Alternativement, la polycondensation du composé de formule (I) pour former le bloc polyamide peut être effectuée en présence d'une diamine limiteur de chaîne, ce qui permet d’obtenir un polyamide à bout de chaînes diamines. Ce dernier peut servir de précurseur pour la préparation du PEBA. L’étape de préparation du ou des blocs polyamides par polycondensation d’un composé de formule (I) est détaillée ci-après en fonction de la nature du bloc polyamide. Le bloc polyamide du PEBA (ou au moins un bloc polyamide ou chaque bloc polyamide si le PEBA en comprend plusieurs) peut être un homopolyamide ou copolyamide. Typiquement, le bloc polyamide du PEBA (ou au moins un bloc polyamide ou chaque bloc polyamide si le PEBA en comprend plusieurs) est obtenu par polycondensation d’un composé de formule (I) telle que définie ci-dessus, éventuellement avec au moins un aminoacide, et/ou au moins un lactame et/ou au moins une diamine aliphatique, cycloaliphatique ou alkylaromatique et au moins un acide dicarboxylique aliphatique, cycloaliphatique ou aromatique. Préparation d’un bloc polyamide aliphatique Dans un mode de réalisation, le bloc polyamide du PEBA (ou au moins un bloc polyamide ou chaque bloc polyamide si le PEBA en comprend plusieurs) est un bloc polyamide aliphatique. Le procédé peut alors comprendre une étape de préparation d’un bloc polyamide aliphatique par polycondensation d’un composé de formule (I) en présence d’un ou plusieurs autres comonomères aliphatiques, typiquement choisi(s) parmi un aminoacide aliphatique, un lactame aliphatique, ou un mélange d'au moins une diamine aliphatique et d'au moins un acide dicarboxylique aliphatique. Avantageusement, le composé de formule (I) n’agit pas comme limiteur de chaine, et il est possible de préparer des blocs polyamides aliphatiques ayant une masse molaire élevée. A titre d’exemple d’aminoacide aliphatique, il est possible de citer les alpha-oméga aminoacides comprenant de préférence de 6 à 12 atomes de carbone, tels que les acides aminocaproïque, amino-7-heptanoïque, amino-11-undécanoïque, n-heptyl-11-aminoundécanoïque et amino-12-dodécanoïque. De préférence, l’aminoacide comprend de 9 à 12 atomes de carbone. Il peut ainsi être choisi parmi l'acide 9-aminononanoïque (noté 9), l'acide 10-aminodécanoïque (noté 10), l'acide 11-aminoundécanoïque (noté 11) et l'acide 12-aminododécanoïque (noté 12). Les acides aminocaproïque, amino-7-heptanoïque, amino-11-undécanoïque, n-heptyl-11-aminoundécanoïque et amino-12-dodécanoïque sont des aminoacides aliphatiques préférés. A titre d’exemple de lactame aliphatique, on peut citer ceux comprenant, de préférence, entre 3 et 12 atomes de carbone sur le cycle principal et pouvant être substitués. A titre d’exemple de lactame, il est possible de citer le β,β-diméthylpropriolactame, le α,α-diméthylpropriolactame, l'amylolactame, le caprolactame, le capryllactame, l’oenantholactame, le 2-pyrrolidone et le lauryllactame, le lactame étant de préférence le caprolactame, l’oenantholactame et le lauryllactame. La diamine aliphatique a notamment de 2 à 20, en particulier de 5 à 14, de préférence de 6 à 12 atomes de carbones. Le groupe aliphatique peut être linéaire, ramifié et/ou cyclique. A titre d’exemple de diamine aliphatique, il est possible de citer la 1,4-diaminobutane, la 1,5-diaminopentane, l'hexaméthylènediamine, la 1,10-décaméthylènediamine, la pipérazine (Pip), la tétraméthylène diamine, l'octaméthylène diamine, la décaméthylène diamine, la dodécaméthylène diamine, le 1,5 diaminohexane, le 2,2,4-triméthyl-1,6-diamino-hexane, les polyols diamine, l'isophorone diamine (IPD), la méthyl-pentaméthylènediamine (MPMD, la 1,3-bis(aminomethyl)cyclohexane (1,3-BAC), la 1,4-bis(aminomethyl)cyclohexane (1,4-BAC), la bis(aminocyclohéxyl)méthane (BACM), la bis(3-méthyl-4 aminocyclohéxyl)méthane (BMACM), la 2-2-bis-(3-méthyl-4-aminocyclohexyl)-propane (BMACP), la méthaxylyènediamine, la bis-p-aminocyclohexylméthane (également nommée para-amino-di-cyclo-hexyl-méthane) (PACM), la triméthylhexaméthylène diamine, l’isophoronediamine (IPDA) et la 2,6-bis-(aminométhyl)-norbornane (BAMN). L’acide dicarboxylique a en particulier de 4 à 36 atomes de carbone, de préférence ceux ayant de 6 à 18 atomes de carbone. A titre d’exemple d’acide dicarboxylique aliphatique, il est possible de citer l'acide succinique (4), l'acide pentanedioïque (5), l'acide adipique (6), l'acide heptanedioïque (7), l'acide octanedioïque (8), l'acide azélaïque (9), l'acide sébacique (10), l'acide undécanedioïque (11), l'acide dodécanedioïque (12), l'acide brassylique (13), l'acide tetradécanedioïque (14), l'acide hexadécanedioïque (16), l'acide octadécanoïque (18), l'acide octadécènedioïque (18), l'acide eicosanedioïque (20), l'acide docosanedioïque (22) et les acides gras dimérisés, notamment ceux contenant 36 carbones. Ces acides gras dimérisés ont de préférence une teneur en dimère d'au moins 98% ; de préférence ils sont hydrogénés ; il s’agit par exemple des produits commercialisés sous la marque "PRIPOL" par la société "Cargill", ou sous la marque EMPOL par la société BASF, ou sous la marque Radiacid par la société OLEON, et des polyoxyalkylènes α,ω-diacides. Les dimères d'acides gras sont typiquement des acides gras dimérisés obtenus par oligomérisation ou polymérisation d’acides gras monobasiques insaturés à longue chaîne hydrocarbonée (tels que l'acide linoléïque et l'acide oléïque), comme décrit notamment dans le document EP 0 471 566. Lorsque l'acide dicarboxylique est cycloaliphatique, il peut comporter les squelettes carbonés suivants : norbornyl méthane, cyclohexane, cyclohexylméthane, dicyclohexylméthane, dicyclohexylpropane, di(méthylcyclohexyl) ou di(méthylcyclo-hexyl)propane. L’acide 1,4 cyclohexyldicarboxylique est un exemple d'acide dicarboxylique cycloaliphatique. Préparation d’un bloc polyamide cycloaliphatique Dans un mode de réalisation, le bloc polyamide du PEBA (ou au moins un bloc polyamide ou chaque bloc polyamide si le PEBA en comprend plusieurs) est un bloc polyamide cycloaliphatique. Le procédé peut alors comprendre une étape de préparation d’un bloc polyamide cycloaliphatique par polycondensation d’un composé de formule (I), d'au moins une diamine cycloaliphatique X1 et d'au moins un acide dicarboxylique Y1. Une liste non-exhaustive de ces diamines cycloaliphatiques X1 est donnée dans la publication "Cycloaliphatic Amines" (Encyclopaedia of Chemical Technology, Kirk-Othmer, 4th Edition (1992), pp. 386-405). La diamine cycloaliphatique X1 est de préférence une diamine primaire (deux groupes NH 2 ). La diamine cycloaliphatique X1 peut être choisie parmi le bis(3,5-dialkyl-4-aminocyclohexyl)-méthane, le bis(3,5-dialkyl-4-aminocyclohexyl)éthane, le bis(3,5-dialkyl-4-aminocyclohexyl)-propane, le bis(3,5-dialkyl-4-aminocyclo-hexyl)-butane, la 1,3-bis(aminomethyl)cyclohexane (1,3-BAC), la 1,4-bis(aminomethyl)cyclohexane (1,4-BAC), le bis-(3-méthyl-4-aminocyclohexyl)-méthane ou 3’-diméthyl-4,4’-diamino-dicyclohexyl-méthane (BMACM, MACM ou B), la bis-(4-aminocyclohexyl)-méthane (BACM), le p-bis(aminocyclohexyl)-méthane (PACM ou P), l'isopropylidènedi(cyclohexylamine) (PACP), la 2-2-bis-(3-méthyl-4-aminocyclohexyl)-propane (BMACP), l’isophorone-diamine (IPDA ou IPD) et le 2,6-bis(amino méthyl)norbornane (BAMN) et la pipérazine. Avantageusement, la diamine cycloaliphatique X1 est choisie parmi le 3,3’-diméthyl-4,4’-diamino-dicyclohexylméthane (B), le p-bis(aminocyclohexyl)-methane (P), la 1,3-bis(aminomethyl)cyclohexane (1,3-BAC) et l’isophoronediamine (IPD). Dans un mode de réalisation avantageux, la diamine cycloaliphatique X1 est une diamine bicycloaliphatique, en particulier choisie parmi le 3,3’-diméthyl-4,4’-diamino-dicyclohexylméthane (B), le p-bis(aminocyclohexyl)-methane (P). L’acide dicarboxylique Y1 peut être choisi parmi les acides dicarboxyliques aliphatiques, linéaires ou ramifiés, les acides dicarboxyliques cycloaliphatiques et les acides dicarboxyliques aromatiques. L’acide dicarboxylique Y1 a en particulier de 4 à 36 atomes de carbone, de préférence ceux ayant de 6 à 18 atomes de carbone. Lorsque qu’il est aliphatique, l’acide dicarboxylique Y1 est de préférence choisi parmi les acides dicarboxyliques aliphatiques décrits ci-dessus. Dans une version avantageuse, lorsqu’il est aliphatique, l'acide dicarboxylique Y1 est un acide dicarboxylique aliphatique choisi parmi l'acide adipique (6), l'acide décanedioïque (10), l'acide dodécanedioïque (12) et l'acide tétradécanedioïque (14). Lorsque qu’il est cycloaliphatique, l’acide dicarboxylique Y1 est de préférence choisi parmi les acides dicarboxyliques cycloaliphatiques décrits ci-dessus. L’acide 1,4 cyclohexyldicarboxylique est un exemple d'acide dicarboxylique Y1 cycloaliphatique. Lorsque l'acide dicarboxylique Y1 est aromatique, il est de préférence choisi parmi l’acide téréphthalique, l’acide isophthalique, l’acide furanedicarboxylique, et le diacide naphtalénique, de manière particulièrement préférée parmi l’acide téréphthalique et l’acide isophthalique. Dans un mode de réalisation, le procédé comprend une étape de préparation d’un bloc polyamide cycloaliphatique par polycondensation d’un composé de formule (I), d'au moins une diamine cycloaliphatique X1, d'au moins un acide dicarboxylique Y1 et d’au moins monomère A1 choisi parmi un aminoacide et un lactame. Le monomère A1 est de préférence aliphatique. Le monomère A1 peut être un aminoacide aliphatique, notamment tel que défini ci-dessus. Préférentiellement, le motif répétitif A1 est obtenu à partir de l'acide 11-aminoundécanoïque (11). Le monomère A1 peut être un lactame aliphatique, notamment tel que défini ci-dessus. Préférentiellement, le motif répétitif A1 est obtenu à partir de caprolactame, d’oenantholactame ou de lauryllactame, en particulier de caprolactame (6) ou de lauryllactame (12). Préparation d’un bloc polyamide semi-aromatique Dans un mode de réalisation, le bloc polyamide du PEBA (ou au moins un bloc polyamide ou chaque bloc polyamide si le PEBA en comprend plusieurs) est un bloc polyamide semi-aromatique. Le procédé peut alors comprendre une étape de préparation d’un bloc polyamide semi-aromatique par polycondensation d’un composé de formule (I) avec un ou plusieurs autres comonomères aromatiques, typiquement un acide dicarboxylique aromatique ou une diamine aromatique, en particulier une diamine alkylaromatique. Selon une première alternative, la préparation du bloc polyamide semi-aromatique comprend la polycondensation d’un composé de formule (I) avec au moins une diamine alkylaromatique X2 et un acide dicarboxylique Y2 choisi parmi les acides dicarboxyliques aliphatiques, linéaires ou ramifiés et les acides dicarboxyliques cycloaliphatiques. La diamine alkylaromatique X2 est de préférence choisie parmi la 1,3-xylylène diamine (MXD), la 1,4-xylylène diamine et leur mélange. L’acide dicarboxylique Y2 a en particulier de 4 à 36 atomes de carbone, de préférence ceux ayant de 6 à 18 atomes de carbone. Lorsque qu’il est aliphatique, l’acide dicarboxylique Y2 est de préférence choisi parmi les acides dicarboxyliques aliphatiques décrits ci-dessus. Dans une version avantageuse, lorsqu’il est aliphatique, l'acide dicarboxylique Y2 est un acide dicarboxylique aliphatique choisi parmi les acides butane-dioïque, adipique, azélaïque, subérique, sébacique, dodécanedicarboxylique, les acides gras dimérisés. Lorsque qu’il est cycloaliphatique, l’acide dicarboxylique Y2 est de préférence choisi parmi les acides dicarboxyliques cycloaliphatiques décrits ci-dessus. L’acide 1,4 cyclohexyldicarboxylique est un exemple d'acide dicarboxylique Y2 cycloaliphatique. Dans un mode de réalisation, le procédé comprend une étape de préparation d’un bloc polyamide semi-aromatique par polycondensation d’un composé de formule (I) avec au moins une diamine alkylaromatique X2, avec au moins un acide dicarboxylique Y2 choisi parmi les acides dicarboxyliques aliphatiques, linéaires ou ramifiés et les acides dicarboxyliques cycloaliphatiques, et avec au moins monomère A2 choisi parmi un aminoacide ou au moins un lactame. Le monomère A2 est de préférence aliphatique. Le monomère A2 peut être un aminoacide aliphatique, notamment tel que défini ci-dessus. Préférentiellement, le motif répétitif A2 est obtenu à partir de l'acide 11-aminoundécanoïque (11). Le monomère A2 peut être un lactame aliphatique, notamment tel que défini ci-dessus. Préférentiellement, le motif répétitif A2 est obtenu à partir de caprolactame, d’oenantholactame ou de lauryllactame, en particulier de caprolactame (6) ou de lauryllactame (12). Selon une seconde alternative, la préparation du bloc polyamide semi-aromatique comprend la polycondensation d’un composé de formule (I) avec au moins une diamine X3 aliphatique, linéaire ou ramifiée ou cycloaliphatique et un acide dicarboxylique Y3 aromatique. La diamine X3 aliphatique a notamment de 2 à 20, en particulier de 5 à 14, de préférence de 6 à 12 atomes de carbones. Le groupe aliphatique peut être linéaire, ramifié et/ou cyclique. Lorsque la diamine X3 est aliphatique, elle est notamment telle que définie ci-dessus. Lorsque la diamine X3 est cycloaliphatique, elle est notamment telle que définie ci-dessus pour les diamines cycloaliphatique X1. Avantageusement, la diamine X3 cycloaliphatique est choisie parmi le 3,3’-diméthyl-4,4’-diamino-dicyclohexylméthane (B), la p-bis(aminocyclohexyl)-methane (P), la 1,3-bis(aminomethyl)cyclohexane (1,3-BAC) et l’isophoronediamine (IPD). L’acide dicarboxylique aromatique Y3 est notamment choisi parmi l’acide téréphthalique, l’acide isophthalique, l’acide furanedicarboxylique, le diacide naphtalénique ou un mélange de ceux-ci, de préférence l’acide téréphthalique, l’acide isophthalique, ou un mélange de ceux-ci, l’acide téréphthalique étant particulièrement préféré. Dans un mode de réalisation, la préparation du bloc polyamide semi-aromatique comprend la polycondensation d’un composé de formule (I) avec au moins une diamine X3 aliphatique, linéaire ou ramifiée ou cycloaliphatique, avec un acide dicarboxylique Y3 aromatique, et avec au moins monomère A3 choisi parmi un aminoacide ou au moins un lactame. Le monomère A3 est notamment tel que défini ci-dessus pour le monomère A2. Selon un septième objet, l’invention concerne un polyéther block amide (PEBA) résultant de la polycondensation : - d’un ou plusieurs polyamides ayant des bouts de chaines diamines ou acides dicarboxyliques et obtenu par polycondensation d’un composé de formule (I), - avec un ou plusieurs blocs polyéthers à bouts de chaines capables de réagir avec les bouts de chaines du polyamide pour former des fonctions amide ou ester. Le(s) polyamide(s) obtenu par polycondensation d’un composé de formule (I) est(sont) utile à titre de bloc(s) polyamide(s) pour la préparation du PEBA. Les PEBA résultent de la polycondensation de polyamides à extrémités réactives (amine, acide carboxylique) avec des blocs polyéthers à extrémités réactives. Au moins un bloc du PEBA est issu d’un polyamide obtenu par polycondensation d’un composé de formule (I). Les blocs polyéthers du copolymère PEBA (le squelette de ces blocs, sans prendre en compte si les groupements issus des extrémités réactives) sont constitués de motifs d’oxyde d'alkylène. Les blocs polyéthers peuvent notamment être des blocs PEG (polyéthylène glycol) c'est à dire constitués de motifs oxyde d'éthylène, et/ou des blocs PPG (polypropylène glycol) c'est à dire constitués de motifs oxyde de propylène, et/ou des blocs PO3G (polytriméthylène glycol) c’est-à-dire constitués de motifs triméthylène ether de glycol, et/ou des blocs PTMG (polytétraméthylène glycol) c'est à dire constitués de motifs tetraméthylène de glycol appelés aussi polytétrahydrofurane. Les copolymères peuvent comprendre dans leur chaîne plusieurs types de polyéthers, les copolyéthers pouvant être à blocs ou statistiques. On peut également utiliser des blocs obtenus par oxyéthylation de bisphénols, tels que par exemple le bisphénol A. Ces derniers produits sont décrits notamment dans le document EP 0 613 919. Les blocs polyéthers peuvent aussi être constitués d'amines primaires éthoxylées. A titre d'exemple d'amines primaires éthoxylées on peut citer les produits de formule (XXX) : dans laquelle m et n sont des entiers compris entre 1 et 20 et x un entier compris entre 8 et 18. Ces produits sont par exemple disponibles dans le commerce sous la marque NORAMOX® de la société ARKEMA et sous la marque GENAMIN® de la société CLARIANT. Les blocs polyéthers peuvent comprendre des blocs polyoxyalkylènes à bouts de chaînes NH 2 , de tels blocs pouvant être obtenus par cyanoacétylation de blocs polyoxyalkylène α,ω-dihydroxylés aliphatiques appelés polyétherdiols. Plus particulièrement, les produits commerciaux Jeffamine ou Elastamine peuvent être utilisés (par exemple Jeffamine® D400, D2000, ED 2003, XTJ 542, produits commerciaux de la société Huntsman, également décrits dans les documents JP 2004346274, JP 2004352794 et EP 1482011). Les blocs polyétherdiols sont soit utilisés tels quels et copolycondensés avec des blocs polyamides à extrémités carboxyliques, soit aminés pour être transformés en polyéthers diamines et condensés avec des blocs polyamides à extrémités carboxyliques. Si les copolymères PEBA ci-dessus comprennent au moins un bloc polyamide et au moins un bloc polyéther tels que décrits ci-dessus, les PEBA peuvent également comprendre trois, quatre (voire plus) blocs différents choisis parmi ceux décrits dans la présente description, par exemple; les blocs polyesters, les blocs polysiloxanes, tels que les blocs polydiméthylsiloxanes (ou PDMS), les blocs polyoléfines, les blocs polycarbonates, et leurs mélanges. Par exemple, le copolymère PEBA peut être un copolymère segmenté à blocs comprenant trois types de blocs différents (ou « tribloc »), qui résulte de la condensation de plusieurs des blocs décrits ci-dessus. Ledit tribloc peut par exemple être un copolymère comprenant un bloc polyamide tel que défini ci-dessus, un bloc polyester et un bloc polyéther, notamment tel que défini ci-dessus, ou un copolymère comprenant un bloc polyamide tel que défini ci-dessus et deux blocs polyéthers différents, notamment tel que défini ci-dessus, par exemple un bloc de PEG et un bloc de PTMG. De préférence, le PEBA résulte d’une des polycondensations selon l’une des trois alternatives décrites ci-dessus pour le procédé de préparation d’un PEBA. Ainsi, de préférence, le PEBA résulte d’une des polycondensations selon l’une des trois alternatives qui suivent. Selon une première alternative, le PEBA résulte de la polycondensation : - d’un ou plusieurs polyamides tels que définis ci-dessus et ayant des bouts de chaines diamines, - avec un ou plusieurs blocs polyéthers à bouts de chaines acides dicarboxyliques, qui est(sont) de préférence un polyoxyalkylène à bouts de chaines acides dicarboxyliques. Selon une deuxième alternative, le PEBA résulte de la polycondensation : - d’un ou plusieurs polyamides tels que définis ci-dessus et ayant des bouts de chaines acides dicarboxyliques, - avec un ou plusieurs blocs polyéthers à bouts de chaines diamines, qui est(sont) de préférence un polyoxyalkylène à bouts de chaînes diamines. Selon une troisième alternative, le PEBA résulte de la polycondensation : - d’un ou plusieurs polyamides tels que définis ci-dessus et ayant des bouts de chaines acides dicarboxyliques, - avec un ou plusieurs blocs polyétherdiols. Le PEBA est alors un polyétheresteramide. Les modes de réalisations décrits ci-dessus pour le composé de formule (I) sont bien sûr applicables pour le motif répétitif issu du composé de formule (I) du bloc polyamide (ou d’au moins bloc ou de chaque bloc si le PEBA en comprend plusieurs) du PEBA, et pour le PEBA le comprenant. Deux alternatives préférées du (ou de chaque lorsqu’il y en a plusieurs) bloc polyamides du PEBA peuvent être distinguées, selon l’alternative considérée pour le groupe R 5 du composé de formule (I). Selon une première alternative, le bloc polyamide du PEBA est obtenu par polycondensation d’un composé de formule (I) dans laquelle le groupe R 5 a la formule (I’). Le bloc polyamide du PEBA (ou au moins un bloc polyamide ou chaque bloc polyamide si le PEBA en comprend plusieurs) est alors obtenu par polycondensation d’un composé de formule (II’) telle que définie ci-dessus avec une diamine aliphatique de formule H 2 N-L 2 -NH 2 dans laquelle L 2 est un groupe divalent aliphatique comprenant de 4 à 36 atomes de carbone, ledit bloc polyamide comprenant alors un motif répétitif de formule (XXI’) : dans laquelle m, n, L, L 2 , R 2 , R 3 et R 4 sont tels que définis ci-dessus. Deux alternatives sont préférées pour le groupe L 2 . De préférence, selon une première alternative pour le groupe L 2 , L 2 représente un groupe –(CH 2 ) p - dans lequel p représente un nombre entier de 4 à 36, notamment de 4 à 24, de préférence de 5 à 12, les p particulièrement préférés étant 4, 5, 6, 10 et 12. Le groupe –NH-L 2 -NH- est alors issu d’une diamine linéaire et aliphatique. Selon une seconde alternative pour le groupe L 2 , le groupe L 2 est un groupe cycloaliphatique comprenant de 3 à 36 atomes de carbone. Par exemple, L 2 répond à la formule (L 2 cyclo ) suivante : dans laquelle : R 11 , R 12 , R 13 et R 14 représentent indépendamment un groupe choisi parmi un atome d'hydrogène ou un alkyle de 1 à 6 atomes de carbone (sous réserve que la somme des atomes de carbone du groupe L 2 soit d’au plus 36) et X représente soit une liaison simple, soit un groupement divalent constitué : d'une chaîne aliphatique linéaire ou ramifiée comprenant de 1 à 10 atomes de carbone, éventuellement substituée par des groupements cycloaliphatiques ou aromatiques de 6 à 8 atomes de carbone (sous réserve que la somme des atomes de carbone du groupe L 2 soit d’au plus 36), ou d'un groupement cycloaliphatique de 6 à 12 atomes de carbone (sous réserve que la somme des atomes de carbone du groupe L 2 soit d’au plus 36). Typiquement, le groupe –NH-L 2 -NH- est alors issu d’une diamine cycloaliphatique choisie parmi le bis(3,5-dialkyl-4-aminocyclohexyl)-méthane, le bis(3,5-dialkyl-4-aminocyclohexyl)éthane, le bis(3,5-dialkyl-4-aminocyclohexyl)-propane, le bis(3,5-dialkyl-4-aminocyclo-hexyl)-butane, le bis-(3-méthyl-4-aminocyclohexyl)-méthane ou 3’-diméthyl-4,4’-diamino-dicyclohexyl-méthane (BMACM, MACM ou B), la bis-(4-aminocyclohexyl)-méthane (BACM), le p-bis(aminocyclohexyl)-méthane (PACM ou P), l'isopropylidènedi(cyclohexylamine) (PACP) et la 2-2-bis-(3-méthyl-4-aminocyclohexyl)-propane (BMACP), la 1,3-bis(aminomethyl)cyclohexane (1,3-BAC), et l’isophorone-diamine (IPDA ou IPD). Selon une seconde alternative, le bloc polyamide du PEBA est obtenu par polycondensation d’un composé de formule (I) dans laquelle le groupe R 5 est choisi parmi un hydrogène, un hydroxyle, un alkyle comprenant de 1 à 4 atomes de carbone et un alcoxyle comprenant de 1 à 4 atomes de carbone. Le bloc polyamide du PEBA (ou au moins un bloc polyamide ou chaque bloc polyamide si le PEBA en comprend plusieurs) est alors obtenu par polycondensation d’un composé de formule (I) dans lequel R 5 est choisi parmi un hydrogène, un hydroxyle, un alkyle comprenant de 1 à 4 atomes de carbone et un alcoxyle comprenant de 1 à 4 atomes de carbone, le bloc polyamide (ou au moins un bloc polyamide ou chaque bloc polyamide si le PEBA en comprend plusieurs) comprenant un motif répétitif de formule (XXII) : dans laquelle m, n, R 2 , R 3 et R 4 sont tels que définis ci-dessus et R 5 est choisi parmi un hydrogène, un hydroxyle, un alkyle comprenant de 1 à 4 atomes de carbone et un alcoxyle comprenant de 1 à 4 atomes de carbone. Quelle que soit l’alternative considérée, le bloc polyamide du PEBA (ou au moins un bloc polyamide ou chaque bloc polyamide si le PEBA en comprend plusieurs) comprend généralement, en plus du motif répétitif issu du composé de formule (I) (typiquement en plus du motif répétitif de formule (XXI’) ou (XXII)), un ou plusieurs autre(s) motif(s) issus d’un ou plusieurs autre(s) (co)monomère(s). PEBA comprenant un ou plusieurs blocs polyamide aliphatique Le bloc polyamide du PEBA (ou au moins un bloc polyamide ou chaque bloc polyamide si le PEBA en comprend plusieurs) peut être un bloc polyamide aliphatique. Le bloc polyamide du PEBA (ou au moins un bloc polyamide ou chaque bloc polyamide si le PEBA en comprend plusieurs) peut être obtenu par polycondensation du composé de formule (I) en présence d’un ou plusieurs autres comonomères choisi(s) parmi un aminoacide aliphatique, un lactame aliphatique, ou un mélange d'au moins une diamine aliphatique et d'au moins un acide dicarboxylique aliphatique. En plus du motif répétitif issu du composé de formule (I) (typiquement en plus des motifs de formule (XXI’) ou (XXII)), le bloc polyamide du PEBA (ou au moins un bloc polyamide ou chaque bloc polyamide si le PEBA en comprend plusieurs) peut comprendre un ou plusieurs autre(s) motif(s) choisi(s) parmi un motif obtenu à partir d'au moins un aminoacide aliphatique, un motif obtenu à partir d'au moins un lactame aliphatique, un motif obtenu à partir de la polycondensation d'au moins une diamine aliphatique et d'au moins un acide dicarboxylique aliphatique. Si le bloc polyamide (ou si au moins bloc ou si chaque bloc si le PEBA en comprend plusieurs) contient un motif obtenu à partir de la polycondensation d'au moins une diamine aliphatique et d'au moins un acide dicarboxylique aliphatique, la diamine est de préférence une diamine primaire (deux groupes NH 2 ). L’aminoacide aliphatique, le lactame aliphatique, la diamine aliphatique et l’acide dicarboxylique aliphatique sont notamment tels que définis ci-dessus. En particulier, le bloc polyamide du PEBA (ou au moins un bloc polyamide ou chaque bloc polyamide si le PEBA en comprend plusieurs) peut en outre comprendre un motif répétitif de formule (XXIII) : dans laquelle q représente un nombre entier de 5 à 11, de préférence 5, 10 ou 11. De manière particulièrement préférée, q est égal à n tel que défini ci-dessus, si bien que le groupe –CO-(CH 2 ) q -NH du motif répétitif de formule (XXIII) est identique au(x) groupe(s) –CO-(CH 2 ) n -NH du motif répétitif de formule(XXI’) ou (XXII). De manière préférée, le bloc polyamide du PEBA (ou au moins un bloc polyamide ou chaque bloc polyamide si le PEBA en comprend plusieurs) comprend, en plus des motifs répétitifs issus du composé de formule (I) (typiquement en plus du motif répétitif de formule (XXI’) ou (XXII)), des motifs répétitifs choisis parmi les motifs répétitifs des PA 4.12, 4.14, 4.18, 6, 6.6, 6.10, 6.12, 6.13, 6.14, 6.18, 9.12, 10.10, 10.11, 10.12, 10.14, 10.18, 11, 12, 6/12, 6/66, 6/12/66, 6/69/11/12, 6/66/11/12, 69/12 et de leurs mélanges, de préférence des motifs répétitifs choisies parmi les motifs répétitifs des PA 6, PA 11, PA 12, PA 6.10, PA 10.10, PA 10.12, PA 6/12, PA 11/12. Des PEBA particulièrement préférés sont les copolymères comportant : - au moins un bloc polyamide PA 11 comprenant un motif répétitif issu d’un composé de formule (I) (typiquement en plus du motif répétitif de formule (XXI’) ou (XXII)) et un au moins un bloc PEG ; - au moins un bloc polyamide PA 11 comprenant un motif répétitif issu d’un composé de formule (I) (typiquement en plus du motif répétitif de formule (XXI’) ou (XXII)) et un au moins un bloc PTMG ; - au moins un bloc polyamide PA 12 comprenant un motif répétitif issu d’un composé de formule (I) (typiquement en plus du motif répétitif de formule (XXI’) ou (XXII)) et un au moins un bloc PEG ; - au moins un bloc polyamide PA 12 comprenant un motif répétitif issu d’un composé de formule (I) (typiquement en plus du motif répétitif de formule (XXI’) ou (XXII)) et un au moins un bloc PTMG ; - au moins un bloc polyamide PA 6.10 comprenant un motif répétitif issu d’un composé de formule (I) (typiquement en plus du motif répétitif de formule (XXI’) ou (XXII)) et un au moins un bloc PEG ; - au moins un bloc polyamide PA 6.10 comprenant un motif répétitif issu d’un composé de formule (I) (typiquement en plus du motif répétitif de formule (XXI’) ou (XXII)) et un au moins un bloc PTMG ; - au moins un bloc polyamide PA 6 comprenant un motif répétitif issu d’un composé de formule (I) (typiquement en plus du motif répétitif de formule (XXI’) ou (XXII)) et un au moins un bloc PEG ; - au moins un bloc polyamide PA 6 comprenant un motif répétitif issu d’un composé de formule (I) (typiquement en plus du motif répétitif de formule (XXI’) ou (XXII)) et un au moins un bloc PTMG ; - au moins un bloc polyamide PA 6/12 comprenant un motif répétitif issu d’un composé de formule (I) (typiquement en plus du motif répétitif de formule (XXI’) ou (XXII)) et un au moins un bloc PEG ; - au moins un bloc polyamide PA 6/12 comprenant un motif répétitif issu d’un composé de formule (I) (typiquement en plus du motif répétitif de formule (XXI’) ou (XXII)) et un au moins un bloc PTMG ; - au moins un bloc polyamide PA 11/12 comprenant un motif répétitif issu d’un composé de formule (I) (typiquement en plus du motif répétitif de formule (XXI’) ou (XXII)) et un au moins un bloc PEG ; - au moins un bloc polyamide PA 11/12 comprenant un motif répétitif issu d’un composé de formule (I) (typiquement en plus du motif répétitif de formule (XXI’) ou (XXII)) et un au moins un bloc PTMG. PEBA comprenant un ou plusieurs blocs polyamide cycloaliphatique X1.Y1 Le bloc polyamide du PEBA (ou au moins un bloc polyamide ou chaque bloc polyamide si le PEBA en comprend plusieurs) peut être un bloc polyamide cycloaliphatique. Le bloc polyamide du PEBA (ou au moins un bloc polyamide ou chaque bloc polyamide si le PEBA en comprend plusieurs) peut être obtenu par polycondensation du composé de formule (I), d'au moins une diamine cycloaliphatique X1 et d'au moins un acide dicarboxylique Y1. Le bloc polyamide cycloaliphatique du PEBA (ou au moins un bloc polyamide cycloaliphatique ou chaque bloc polyamide cycloaliphatique si le PEBA en comprend plusieurs) comprend donc, en plus du motif répétitif issu du composé de formule (I) (typiquement en plus du motif répétitif de formule (XXI’) ou (XXII)), au moins un motif répétitif X1.Y1 issu de la polycondensation de la diamine cycloaliphatique X1 et de l’acide dicarboxylique Y1. Les modes de réalisations décrits ci-dessus pour la diamine cycloaliphatique X1 et pour l’acide dicarboxylique Y1 sont également applicables pour le motif répétitif X1.Y1 qui en est issu. De manière préférée, le bloc polyamide du PEBA (ou au moins un bloc polyamide ou chaque bloc polyamide si le PEBA en comprend plusieurs) comprend, en plus des motifs répétitifs issus du composé de formule (I) (typiquement en plus du motif répétitif de formule (XXI’) ou (XXII)), des motifs répétitifs choisis parmi les motifs répétitifs d’un PA choisi parmi le PA MACM.10, le PA PACM.10, le PA MACM.12, le PA PACM.12, le PA MACM.14, le PA PACM.14, le PA MACM.18 et le PA PACM.18. De manière particulièrement préférée, le bloc polyamide du PEBA (ou au moins un bloc polyamide ou chaque bloc polyamide si le PEBA en comprend plusieurs) comprend, en plus des motifs répétitifs issus du composé de formule (I) (typiquement en plus du motif répétitif de formule (XXI’) ou (XXII)), des motifs répétitifs choisis parmi les motifs répétitifs d’un PA choisi parmi le MACM.10, PA MACM.12, et PA MACM.14. De préférence, le bloc polyamide du PEBA (ou au moins un bloc polyamide ou chaque bloc polyamide si le PEBA en comprend plusieurs) comprenant le motif répétitif issu du composé de formule (I) et le motif répétitif X1.Y1 est amorphe. Dans un mode de réalisation, le bloc polyamide cycloaliphatique (ou au moins un bloc polyamide ou chaque bloc polyamide si le PEBA en comprend plusieurs) est obtenu par polycondensation du composé de formule (I), d'au moins une diamine cycloaliphatique X1, d'au moins un acide dicarboxylique Y1 et d’au moins monomère A1 choisi parmi un aminoacide et un lactame. Le bloc polyamide cycloaliphatique du PEBA (ou au moins un bloc polyamide cycloaliphatique ou chaque bloc polyamide cycloaliphatique si le PEBA en comprend plusieurs) comprend donc, en plus du motif répétitif issu du composé de formule (I) (typiquement en plus du motif répétitif de formule (XXI’) ou (XXII)), au moins un motif répétitif X1.Y1 et au moins un motif répétitif A1 choisi parmi un motif obtenu à partir d'au moins un aminoacide et un motif obtenu à partir d'au moins un lactame. Les modes de réalisations décrits ci-dessus pour le monomère A1 sont applicables. L’aminoacide est notamment tel que défini ci-dessus. De préférence, l’aminoacide est choisi parmi l'acide 9-aminononanoïque (noté 9), l'acide 10-aminodécanoïque (noté 10), l'acide 11-aminoundécanoïque (noté 11) et l'acide 12-aminododécanoïque (noté 12). Préférentiellement, le motif répétitif A1 est obtenu à partir de l'acide 11-aminoundécanoïque (11). Le lactame est notamment tel que défini ci-dessus, et est de préférence le caprolactame (6) ou le lauryllactame (12). Avantageusement, les motifs du type A1 sont des motifs de PA 11 (polyundécanamide), de PA 12 (polydodécanamide) ou de PA 6 (polycaprolactame). De préférence, le bloc polyamide cycloaliphatique (ou au moins un bloc polyamide cycloaliphatique ou chaque bloc polyamide cycloaliphatique si le PEBA en comprend plusieurs) comprend, en plus du motif répétitif issu du composé de formule (I) (typiquement en plus du motif répétitif de formule (XXI’) ou (XXII)), des motifs répétitifs choisis parmi les motifs répétitifs d’un PA choisi parmi le PA Z/MACM.10, PA Z/MACM.12, PA Z/MACM.14, dans lesquels Z représente 11, 12, 10.10 ou 10.12. De manière plus particulièrement préférée, le motif répétitif A1 est obtenu à partir d'un seul aminoacide ou d'un seul lactame. Toutefois, on peut tout à fait envisager de mettre en œuvre, pour l'obtention de ce même motif A1, un mélange de deux ou de plusieurs acides aminocarboxyliques, un mélange de deux ou de plusieurs lactames, mais également un mélange d'un, de deux ou de plusieurs acides aminocarboxyliques avec un, deux ou plusieurs lactames. De préférence, le bloc polyamide cycloaliphatique (ou au moins un bloc polyamide cycloaliphatique ou chaque bloc polyamide cycloaliphatique si le PEBA en comprend plusieurs) comprend, en plus du motif répétitif issu du composé de formule (I) (typiquement en plus du motif répétitif de formule (XXI’) ou (XXII)), des motifs répétitifs choisis parmi les motifs répétitifs d’un PA choisi parmi le PA 11/MACM.10, le PA 11/PACM.10, le PA 11/MACM.12, le PA 11/PACM.12, le PA 11/MACM.14, le PA 11/PACM.14, le PA 11/MACM.18, le PA 11/PACM.18, le PA 12/MACM.10, le PA 12/PACM.10, le PA 12/MACM.12, le PA 12/PACM.12, le PA 12/MACM.14, le PA 12/PACM.14, le PA 12/MACM.18, le PA 12/PACM.18, le PA 10.10/MACM.10, le PA 10.10/PACM.10, le PA 10.10/MACM.12, le PA 10.10/PACM.12, le PA 10.10/MACM.14, le PA 10.10/PACM.14, le PA 10.10/MACM.18, le PA 10.10/PACM.18, le PA 10.12/MACM.10, le PA 10.12/PACM.10, le PA 10.12/MACM.12, le PA 10.12/PACM.12, le PA 10.12/MACM.14, le PA 10.12/PACM.14, le PA 10.12/MACM.18, le PA 10.12/PACM.18, le PA 12.10/MACM.10, le PA 12.10/PACM.10, le PA 12.10/MACM.12, le PA 12.10/PACM.12, le PA 12.10/MACM.14, le PA 12.10/PACM.14, le PA 12.10/MACM.18, le PA 12.10/PACM.18, le PA 12.12/MACM.10, le PA 12.12/PACM.10, le PA 12.12/MACM.12, le PA 12.12/PACM.12, le PA 12.12/MACM.14, le PA 12.12/PACM.14, le PA 12.12/MACM.18, le PA 12.12/PACM.18, le PA 10.14/PACM.10, le PA 10.14/MACM.12, le PA 10.14/PACM.12, le PA 10.14/MACM.14, le PA 10.14/PACM.14, le PA 10.14/MACM.18, le PA 10.14/PACM.18, le PA 12.14/MACM.10, le PA 12.14/PACM.10, le PA 12.14/MACM.12, le PA 12.14/PACM.12, le PA 12.14/MACM.14, le PA 12.14/PACM.14, le PA 12.14/MACM.18, le PA 12.14/PACM.18, le PA PACM.10/MACM.10, le PA PACM.12/MACM.12, le PA PACM.14/MACM.14, le PA 11/PACM.10/MACM.10, le PA 11/PACM.12/MACM.12, le PA 11/PACM.14/MACM.14, le PA 12/PACM.10/MACM.10, le PA 12/PACM.12/MACM.12, le PA 12/PACM.14/MACM.14, le PA 11/BMACM.6, le PA 11/BMACM.6, le PA 11/PACM.6, le PA 11/IPD.6, le PA 12/BMACM.6, le PA 12/PACM.6, le PA 12/IPD.6, le PA 11/BMACM.10, le PA 11/IPD.10, le PA 12/BMACM.10, le PA 12/IPD.10, le PA 11/BMACM.14, le PA 11/IPD.14, le PA 12/BMACM.14, le PA 12/PACM.14, et le PA 12/IPD.14. De préférence, le bloc polyamide cycloaliphatique (ou au moins un bloc polyamide cycloaliphatique ou chaque bloc polyamide cycloaliphatique si le PEBA en comprend plusieurs) comprend, en plus du motif répétitif issu du composé de formule (I) (typiquement en plus du motif répétitif de formule (XXI’) ou (XXII)), des motifs répétitifs choisis parmi les motifs répétitifs d’un PA choisi parmi 11/BMACM.6, 11/PACM.6, 11/IPD.6, 12/BMACM.6, 12/PACM.6, 12/IPD.6, 11/BMACM.10, 11/PACM.10, 11/IPD.10, 12/BMACM.10, 12/PACM.10, 12/IPD.10, 11/BMACM.14, 11/PACM.14, 11/IPD.14, 12/BMACM.14, 12/PACM.14, 12/IPD.14. Le bloc polyamide cycloaliphatique (ou au moins un bloc polyamide cycloaliphatique ou chaque bloc polyamide cycloaliphatique si le PEBA en comprend plusieurs) comprenant le motif répétitif issu du composé de formule (I), le motif A1 et le motif X1.Y1 peut être amorphe ou semi-cristallin, et est de préférence amorphe. PEBA comprenant un ou plusieurs blocs polyamide semi-aromatique. Le bloc polyamide du PEBA (ou au moins un bloc polyamide ou chaque bloc polyamide si le PEBA en comprend plusieurs) peut être un bloc polyamide semi-aromatique. Le bloc polyamide du PEBA (ou au moins un bloc polyamide ou chaque bloc polyamide si le PEBA en comprend plusieurs) peut être obtenu par polycondensation du composé de formule (I) avec un ou plusieurs autres comonomères aromatiques, typiquement une diamine aromatique, en particulier une diamine alkylaromatique, ou un acide dicarboxylique aromatique. Selon une première alternative, le bloc polyamide semi-aromatique du PEBA (ou au moins un bloc polyamide semi-aromatique ou chaque bloc polyamide semi-aromatique si le PEBA en comprend plusieurs) est issu d’une diamine alkylaromatique. En plus du motif répétitif issu du composé de formule (I) (typiquement en plus du motif répétitif de formule (XXI’) ou (XXII)), le bloc polyamide semi-aromatique (ou au moins bloc polyamide semi-aromatique ou chaque bloc polyamide semi-aromatique si le PEBA en comprend plusieurs) peut comprendre un motif répétitif X2.Y2 obtenu à partir de la polycondensation d'au moins une diamine alkylaromatique X2 et d’un acide dicarboxylique Y2 choisi parmi les acides dicarboxyliques aliphatiques, linéaires ou ramifiés et les acides dicarboxyliques cycloaliphatiques. Les modes de réalisations décrits ci-dessus pour la diamine alkylaromatique X2 et pour l’acide dicarboxylique Y2 sont également applicables pour le motif répétitif X2.Y2 qui en est issu. De préférence, le bloc polyamide semi-aromatique du PEBA (ou au moins un bloc polyamide semi-aromatique ou chaque bloc polyamide semi-aromatique si le PEBA en comprend plusieurs) comprend, en plus des motifs répétitifs issus du composé de formule (I) (typiquement en plus du motif répétitif de formule (XXI’) ou (XXII)), des motifs répétitifs choisis parmi les motifs répétitifs d’un PA choisi parmi MXD6 et MXD10. Selon une deuxième alternative, le bloc polyamide semi-aromatique du PEBA (ou au moins un bloc polyamide semi-aromatique ou chaque bloc polyamide semi-aromatique si le PEBA en comprend plusieurs) est issu d’un acide dicarboxylique aromatique. En plus du motif répétitif issu du composé de formule (I) (typiquement en plus du motif répétitif de formule (XXI’) ou (XXII)), le bloc polyamide semi-aromatique du PEBA (ou au moins un bloc polyamide semi-aromatique ou chaque bloc polyamide semi-aromatique si le PEBA en comprend plusieurs) peut comprendre un motif répétitif X3.Y3 obtenu à partir de la polycondensation d'au moins une diamine X3 aliphatique, linéaire ou ramifiée ou cycloaliphatique et d’un acide dicarboxylique Y3 aromatique. Les modes de réalisations décrits ci-dessus pour la diamine X3 et pour l’acide dicarboxylique Y3 aromatique sont également applicables pour le motif répétitif X3.Y3 qui en est issu. De préférence, le bloc polyamide semi-aromatique du PEBA (ou au moins un bloc polyamide semi-aromatique ou chaque bloc polyamide semi-aromatique si le PEBA en comprend plusieurs) comprend, en plus du motif répétitif issu du composé de formule (I) (typiquement en plus du motif répétitif de formule (XXI’) ou (XXII)), des motifs répétitifs choisis parmi les motifs répétitifs d’un PA choisi parmi le PA 6T, le PA 9T, le PA 10T et le PA 12T. De manière préférée, le motif répétitif X3.Y3 est obtenu à partir d'une seule diamine aliphatique, linéaire ou ramifiée, ou cycloaliphatique, et d'un seul acide dicarboxylique aromatique. Toutefois, on peut tout à fait envisager de mettre en œuvre, pour l'obtention de ce même motif répétitif X3.Y3, un mélange d'une, de deux ou de plusieurs diamines aliphatiques, linéaires ou ramifiées ou cycloaliphatique avec un, deux ou plusieurs acides dicarboxyliques aromatiques. Quelle que soit l’alternative considérée, en plus du motif répétitif issu du composé de formule (I) (typiquement en plus du motif répétitif de formule (XXI’) ou (XXII)) et du motif répétitif X2.Y2 et/ou du motif répétitif X3.Y3 définis ci-dessus, le bloc polyamide semi-aromatique du PEBA (ou au moins un bloc polyamide semi-aromatique ou chaque bloc polyamide semi-aromatique si le PEBA en comprend plusieurs) peut comprendre un motif répétitif aliphatique A2 ou A3 respectivement choisi parmi un motif obtenu à partir d'au moins un aminoacide et un motif obtenu à partir d'au moins un lactame. Les modes de réalisations décrits ci-dessus pour le monomère A2 ou A3 aminoacide ou lactame sont également applicables pour le motif répétitif A2 ou A3 qui en est issu. Par exemple, le bloc polyamide semi-aromatique du PEBA (ou au moins un bloc polyamide semi-aromatique ou chaque bloc polyamide semi-aromatique si le PEBA en comprend plusieurs) comprend, en plus du motif répétitif issu du composé de formule (I) (typiquement en plus du motif répétitif de formule (XXI’) ou (XXII)), des motifs répétitifs choisis parmi les motifs répétitifs d’un PA 11/MXD.10. Par exemple, le bloc polyamide semi-aromatique du PEBA (ou au moins un bloc polyamide semi-aromatique ou chaque bloc polyamide semi-aromatique si le PEBA en comprend plusieurs) comprend, en plus du motif répétitif issu du composé de formule (I) (typiquement en plus du motif répétitif de formule (XXI’) ou (XXII)), des motifs répétitifs A3/X3.Y3 choisis parmi : - A3/6T, A3/9T, A3/10T et A3/11T, A3 étant tel que défini ci-dessus, en particulier 6/6T, 6I/6T, MPMDT/6T, MXDT/6T, PA11/10T, 11/6T/10T, MXDT/10T, MPMDT/10T, un PA BACMT/10T, BACMT/6T, BACMT/10T/6T, 11/BACMT/10T, 11/BACMT/6T, 11/1,3-BAC.T, 11/1,4-BAC.T, 11/MPMDT/10T et 11/MXDT/10T, et - A3/X3.Y3 dans lequel X3 est BMACM, PACM ou IPD et Y3 est T ou I et A3 est tel que défini ci-dessus, en particulier 11/BMACM.T, 11/BMACM.I, 12/BMACM.T, 12/BMACM.I, 11/PACM.T, 11/PACM.I, 12/PACM.T, 12/PACM.I, 11/IPD.T, 11/IPD.I, 12/IPD.T et 12/IPD.I, plus particulièrement choisis parmi 11/BMACM.T, 11/BMACM.I, 11/BMACM.T/BMACM.I, 12/BMACM.T, 12/BMACM.I, 12/BMACM.T/BMACM.I, 11/1,3-BAC.T, 11/1,4-BAC.T, 11/1,3-BAC.I, 11/1,4-BAC.I, 11/1,3-BAC.T/10.T, 11/1,4-BAC.T/10.T, 11/PACM.T, 11/PACM.I, 12/PACM.T, 12/PACM.I, avantageusement 11/BMACM.T, 11/PACM.T, 11/PACM.I, 12/PACM.T, 12/PACM.I. Selon une troisième alternative, le bloc polyamide semi-aromatique du PEBA (ou au moins un bloc polyamide semi-aromatique ou chaque bloc polyamide semi-aromatique si le PEBA en comprend plusieurs) est issu d’une diamine alkylaromatique et d’un acide dicarboxylique aromatique. Par exemple, en plus du motif répétitif issu du composé de formule (I) (typiquement en plus du motif répétitif de formule (XXI’) ou (XXII)), le bloc polyamide semi-aromatique du PEBA (ou au moins un bloc polyamide semi-aromatique ou chaque bloc polyamide semi-aromatique si le PEBA en comprend plusieurs) peut comprendre : - un motif répétitif X2.Y2 obtenu à partir de la polycondensation d'au moins une diamine alkylaromatique X2 et d’un acide dicarboxylique Y2 choisi parmi les acides dicarboxyliques aliphatiques, linéaires ou ramifiés et les diacides dicarboxyliques cycloaliphatiques, et - un motif répétitif X3.Y3 obtenu à partir de la polycondensation d'au moins une diamine X3 aliphatique, linéaire ou ramifiée ou cycloaliphatique et d’un acide dicarboxylique Y3 aromatique. Les modes de réalisation décrits ci-après sont applicables pour n’importe quel PEBA selon l’invention. De préférence, le PEBA a une proportion massique en phosphore atomique d’au moins 0,1%, notamment d’au moins 0,2%, de préférence d’au moins 0,3% et/ou d’au plus 10,0%. La proportion massique en phosphore atomique peut être déterminée par fluorescence X. Avantageusement, le PEBA est classé V0 au test UL94-vertical burning, en particulier pour un test avec un échantillon de PEBA de 1,6 mm d’épaisseur. Selon un mode de réalisation, la masse molaire moyenne en nombre Mn des blocs polyamides dans le copolymère PEBA vaut de préférence de 400 à 13 000 g/mol, plus préférentiellement de 500 à 10000 g/mol, encore plus préférentiellement de 600 à 9000 g/mol ou entre 600 et 6000 g/mol. Dans des modes de réalisations, la masse molaire moyenne en nombre des blocs polyamides dans le copolymère PEBA vaut de 400 à 500 g/mol, ou de 500 à 1000 g/mol, ou de 1000 à 1500 g/mol, ou de 1500 à 2000 g/mol, ou de 2000 à 2500 g/mol, ou de 2500 à 3000 g/mol, ou de 3000 à 3500 g/mol, ou de 3500 à 4000 g/mol, ou de 4000 à 5000 g/mol, ou de 5000 à 6000 g/mol, ou de 6000 à 7000 g/mol, ou de 7000 à 8000 g/mol, ou de 8000 à 9000 g/mol, ou de 9000 à 10000 g/mol, ou de 10000 à 11000 g/mol, ou de 11000 à 12000 g/mol, ou de 12000 à 13000 g/mol. La masse molaire moyenne en nombre des blocs polyéthers vaut de préférence de 100 à 3000 g/mol, de préférence de 200 à 2000 g/mol. Dans des modes de réalisations, la masse molaire moyenne en nombre des blocs polyéthers vaut de 100 à 200 g/mol, ou de 200 à 500 g/mol, ou de 500 à 800 g/mol, ou de 800 à 1000 g/mol, ou de 1000 à 1500 g/mol, ou de 1500 à 2000 g/mol, ou de 2000 à 2500 g/mol, ou de 2500 à 3000 g/mol. La masse molaire moyenne en nombre est généralement fixée par la teneur en limiteur de chaine. Elle peut être calculée selon la relation : M n = n monomère x M Wmotif de répétition / n limiteur de chaîne + M Wlimiteur de chaîne Dans cette formule, n monomère représente le nombre de moles de monomère, n limiteur de chaîne représente le nombre de moles de limiteur de chaîne en excès, MW motif de répétition représente la masse molaire du motif de répétition, et MW limiteur de chaîne représente la masse molaire du limiteur de chaîne en excès. L’indice de polydispersité IP du bloc polyamide (ou d’au moins un bloc polyamide ou de chaque bloc polyamide si le PEBA en comprend plusieurs) est généralement inférieur ou égal à 15,0, notamment inférieur ou égale à 10,0, de préférence inférieur ou égal à 9,0, par exemple inférieur ou égal à 7,0. L’indice de polydispersité IP du bloc polyamide (ou d’au moins un bloc polyamide ou de chaque bloc polyamide si le PEBA en comprend plusieurs) est généralement supérieur ou égal à 1,0, notamment supérieur ou égale à 2,0. De préférence, le PEBA présente une viscosité inhérente comprise entre 1,10 et 2,00. Le PEBA peut être amorphe ou semi-cristallin. Le PEBA peut en outre comprendre des charges, des fibres de renfort, en particulier de verre, des additifs, en particulier choisis parmi les agents ignifugeants, les anti-oxydants, les plastifiants et les mélanges de ceux-ci, ou un mélange de ceux-ci. Parmi les fibres de renfort, on peut citer les fibres de carbone ou de verre, les fibres naturelles ou un mélange de celles-ci Parmi les additifs, on peut citer des agents ignifugeants, des agents limiteurs de chaine, des modifiants choc, des pigments, des colorants, des stabilisants à la lumière (UV) et/ou à la chaleur, des plastifiants, des agents tensio-actifs, des azurants optiques, des anti-oxydants, des cires naturelles, des agents de démoulage, ou leurs mélanges. Les agents ignifugeants sont notamment choisi parmi le DOPO et ses dérivés, le cyanurate de mélamine, le polyphosphate de mélamine, le phosphore rouge, les dialkylphosphinates métalliques et les mélanges de ceux-ci. Dans la mesure où les PEBA selon l’invention sont auto-ignifuges, ils peuvent être exempts d’agent ignifugeant (utilisé comme additif). Typiquement, un agent limiteur de chaine comprend au moins une, de préférence au moins deux fonctions, chacune choisie indépendamment parmi les acides carboxyliques et amines. Cet agent limiteur de chaine peut être un acide dicarboxylique, une diamine ou un aminoacide. Il permet de réagir avec les fonctions amide, amine ou acide carboxylique du PEBA. Afin d'assurer de bonnes propriétés (flexibilité, tenue à l'éclatement, tenue à la déchirure, rhéologie, morphologie d'alliage, compatibilisation, homogénéité, constance, adhésion) et, en particulier, de bonnes propriétés de résistance aux chocs et aux chocs après vieillissement (notamment vieillissement oxydatif à haute température), le PEBA peut comprendre un modifiant choc, notamment de nature élastomère et préférentiellement fonctionnalisés par l’anhydride maléique. Les charges envisagées incluent les charges minérales, telles que celles choisies dans le groupe, donné à titre non- limitatif, comprenant le talc, le kaolin, la magnésie, les scories, la silice, le noir de carbone, les nanotubes de carbone, le graphite expansé ou non, l'oxyde de titane. Les fibres de renfort sont choisies parmi les fibres, en particulier courtes. Les fibres peuvent être d’origine synthétique, notamment des fibres de verre ou de carbone, ou naturelle, typiquement d’origine végétale comme des fibres de lin, roseau, bambou ou chanvre. De préférence, les fibres de renfort sont des fibres de verre. Les stabilisants usuels utilisés sont des phénols, des phosphites, des absorbeurs UV, des stabilisants du type HALS (Hindered Amine Light Stabiliser), des iodures métalliques ou des thioéthers. On peut citer l'Irganox 1010, 245, 1098, l'Irgafos 168, 126, le Tinuvin 312, 770, l'Iodide P201 de la société Ciba, le Nylostab S-EED de la société Clariant, le AO 412S de la société Adeka Palmarole. La proportion massique des charges est notamment de 0,5 à 50,0% par rapport au poids du PEBA. La proportion massique des fibres de renfort est notamment de 5 à 75% par rapport au poids du PEBA. La proportion massique des additifs est notamment de 0,05 à 3,00% par rapport au poids du PEBA. La proportion massique cumulée des charges, des fibres de renfort, et des additifs est notamment de 0,1 à 80% par rapport au poids du PEBA. Selon un huitième objet, l’invention concerne l’utilisation du PEBA défini ci-dessus en tant qu’additif ignifugeant dans des matrices polymères thermoplastiques, notamment polyamide, polyoléfine, polyester, PMMA ou mélanges de celles-ci. Selon un neuvième objet, l’invention concerne un procédé de préparation d’un article comprenant une étape d’extrusion, de moulage ou de surmoulage du PEBA défini ci-dessus, ce par quoi un article est obtenu. L’article est de préférence un article façonné, tel que fibre, tissu, film, feuille, jonc, tube, pièce extrudée, pièce injectée, comprenant la composition telle que définie ci-dessus. Ainsi, le PEBA selon la présente invention est avantageux pour la fabrication d'articles, en particulier d'articles ou éléments d'articles de sport, devant notamment présenter à la fois une bonne résistance au choc et une bonne endurance aux agressions mécaniques, chimiques, UV, thermiques. Parmi ces articles de sport, on peut citer des éléments de chaussures de sport, des ustensiles de sport tels que des patins à glace ou autres articles de sports d'hiver et d'alpinisme, des fixations de skis, des raquettes, des battes de sport, des planches, des fers à cheval, des palmes, des balles de golf, des véhicules de loisirs, en particulier ceux destinés aux activités par temps froid. On peut également mentionner, d'une manière générale, les articles de loisirs, de bricolage, les outils et équipements de voirie soumis aux agressions climatiques et mécaniques, les articles de protection, tels que les visières des casques, les lunettes, ainsi que les branches de lunettes. On peut citer aussi, à titre d'exemples non limitatifs, les éléments de voiture, tels que protège-phares, rétroviseurs, petites pièces de voitures tout terrain, les réservoirs, en particulier, de cyclomoteurs, motos, scooters, soumis aux agressions mécaniques et chimiques, la visserie, les articles cosmétiques soumis aux agressions mécaniques et chimiques, les bâtons de rouges à lèvres, les manomètres, les éléments de protection esthétiques tels que les bouteilles de gaz. On peut également mentionner les objets ou pièces d’objets pour l’électronique nécessitant un respect des côtes, par exemple des pièces de téléphones portables, d’ordinateurs, de tablettes… Selon un dixième objet, l’invention concerne l’article comprenant le PEBA tel que défini ci-dessus, ou susceptible d’être obtenu par ce procédé. Composé de formule (I) suivante : dans laquelle : - R 1 représente H, un groupe alkyle linéaire, ramifié ou cyclique comprenant de 1 à 12 atomes de carbone, ou un cation, - n représente un nombre entier de 5 à 11, - R 2 et R 3 représentent indépendamment un hydrogène, un hydroxyle, un alcoxyle comprenant de 1 à 2 atomes de carbone, un groupe –Ph, -Ph-Ph ou -O-Ph, où Ph est un phényle éventuellement substitué par un hydroxyle, étant entendu que, lorsque R 2 et R 3 représentent chacun un groupe -Ph ou –O-Ph, R 2 et R 3 peuvent être reliés ensemble pour former ensemble un groupe biphényle, - m représente un nombre entier de 0 à 4, - chaque R 4 est indépendamment choisi parmi un hydroxyle, un alkyle comprenant de 1 à 4 atomes de carbone et un alcoxyle comprenant de 1 à 4 atomes de carbone, - L est une liaison simple ou un phénylène éventuellement substitué par un ou plusieurs substituants choisis parmi un hydroxyle, un alkyle comprenant de 1 à 4 atomes de carbone et un alcoxyle comprenant de 1 à 4 atomes de carbone, - R 5 est choisi parmi un hydrogène, un hydroxyle, un alkyle comprenant de 1 à 4 atomes de carbone, un alcoxyle comprenant de 1 à 4 atomes de carbone et un groupe de formule (I’) : dans laquelle n, R 1 , R 2 et R 3 sont tels que définis ci-dessus. Composé selon la revendication 1, dans lequel n représente 5, 10 ou 11. Composé selon la revendication 2, dans lequel n représente 10. Composé selon l’une quelconque des revendications 1 à 3, dans lequel R 5 représente un groupe de formule (I’) tel que défini à la revendication 1, le composé ayant ainsi la formule (II’) suivante : dans laquelle R 1 , R 2 , R 3 , R 4 , m, n et L sont tels que définis à la revendication 1. Composé selon l’une quelconque des revendications 1 à 3, dans lequel R 5 est choisi parmi un hydrogène, un hydroxyle, un alkyle comprenant de 1 à 4 atomes de carbone et un alcoxyle comprenant de 1 à 4 atomes de carbone. Composé selon l’une quelconque des revendications 1 à 5, dans lequel R 2 est -Ph, R 3 est –O-Ph et R 2 et R 3 forment ensemble un biphényle, le groupe –(P=O)R 2 R 3 ayant ainsi la formule (III) : ou dans lequel R 2 est –Ph-Ph-OH et R 3 est un hydroxyle, le groupe –(P=O)R 2 R 3 ayant ainsi la formule (IV) : Procédé de préparation d’un composé selon l’une quelconque des revendications 1 à 6, comprenant la réaction : - d’un composé A de formule (XIa) ou (XIb) : (XIa) dans laquelle R 1 et n sont tels que définis à la revendication 1, (XIb) dans laquelle n est tel que défini à la revendication 1, (XIc) dans laquelle n est tel que défini à la revendication 1, - avec un composé B de formule (XII) : dans laquelle : - m, L et R 4 sont tels que définis à la revendication 1, et - R 7 est choisi parmi un groupe –(C=O)H, un hydrogène, un hydroxyle, un alkyle comprenant de 1 à 4 atomes de carbone, un alcoxyle comprenant de 1 à 4 atomes de carbone, et un composé C de formule (XIII) : dans laquelle R 2 et R 3 sont tels que définis à la revendication 1 et R 6 représente H ou OH. Procédé selon la revendication 7, dans lequel le composé A a la formule (XIa) ou (XIb), dans lesquelles n représente 5 ou 10. Procédé selon la revendication 7, dans lequel le composé A est le laurolactame. Procédé selon l’une quelconque des revendications 7 à 9, dans lequel le composé B est choisi parmi le benzaldéhyde, la vanilline et l’éthylvanilline. Procédé selon l’une quelconque des revendications 7 à 9, de préparation d’un composé selon la revendication 4, dans lequel le composé B a la formule (XII’) : dans laquelle L, R 4 et m sont tels que définis à la revendication 1. Procédé selon la revendication 11, dans laquelle le composé B est choisi parmi le téréphthalaldéhyde et la divanilline. Procédé selon l’une quelconque des revendications 7 à 12, dans lequel le composé C est choisi parmi le 9,10-dihydro-9-oxa-10-phosphaphenanthrene-10-oxide, l’acide hypophosphoreux, l’acide phényl phosphoreux, l’acide phosphorique, le diméthylphosphite, le diéthylphosphite et le diphénylphosphite. Procédé selon la revendication 13 de préparation du composé selon la revendication 6, dans lequel le composé C est le 9,10-dihydro-9-oxa-10-phosphaphenanthrene-10-oxide. Polyéther block amide (PEBA) résultant de la polycondensation : - d’un ou plusieurs polyamides ayant des bouts de chaines diamines ou acides dicarboxyliques et obtenu par polycondensation d’un composé selon l’une quelconque des revendications 1 à 6, - avec un ou plusieurs blocs polyéthers à bouts de chaines capables de réagir avec les bouts de chaines du polyamide pour former des fonctions amide ou ester. Polyéther block amide selon la revendication 15, résultant de la polycondensation : - d’un ou plusieurs polyamides ayant des bouts de chaines diamines ou acides dicarboxyliques et obtenu par polycondensation d’un composé selon la revendication 5, et comprenant un motif répétitif de formule (XXII) : dans laquelle m, n, R 2 , R 3 et R 4 sont tels que définis à la revendication 1 et R 5 est tel que défini à la revendication 5, - avec un ou plusieurs blocs polyéthers à bouts de chaines capables de réagir avec les bouts de chaines du polyamide pour former des fonctions amide ou ester. Polyéther block amide selon la revendication 15, résultant de la polycondensation : - d’un ou plusieurs polyamides ayant des bouts de chaines diamines ou acides dicarboxyliques et obtenu par polycondensation d’un composé de formule (II’) tel que défini à la revendication 4 avec une diamine aliphatique de formule H 2 N-L 2 -NH 2 dans laquelle L 2 est un groupe divalent aliphatique comprenant de 4 à 36 atomes de carbone, ledit polyamide comprenant un motif répétitif de formule (XXI’) : dans laquelle m, n, L, R 2 , R 3 et R 4 sont tels que définis à la revendication 1 et L 2 est tel que défini ci-dessus, - avec un ou plusieurs blocs polyéthers à bouts de chaines capables de réagir avec les bouts de chaines du polyamide pour former des fonctions amide ou ester. Polyéther block amide selon l’une quelconque des revendications 15 à 17, résultant de la polycondensation : - d’un ou plusieurs polyamides ayant des bouts de chaines diamines et obtenus par polycondensation d’un composé selon l’une quelconque des revendications 1 à 6, et - avec un ou plusieurs blocs polyéthers à bouts de chaines acides dicarboxyliques. Polyéther block amide selon la revendication 18, dans lequel le bloc polyéther à bouts de chaines acides dicarboxyliques est un polyoxyalkylène à bouts de chaines acides dicarboxyliques. Polyéther block amide selon l’une quelconque des revendications 15 à 17 résultant de la polycondensation : - d’un ou plusieurs polyamides ayant des bouts de chaines acides dicarboxyliques et obtenus par polycondensation d’un composé selon l’une quelconque des revendications 1 à 6, et - avec un ou plusieurs blocs polyéthers à bouts de chaines diamines. Polyéther block amide selon la revendication 20, dans lequel le bloc polyéther est à bouts de chaines diamines est un polyoxyalkylène à bouts de chaînes diamines. Polyéther block amide selon l’une quelconque des revendications 15 à 17, résultant de la polycondensation : - d’un ou plusieurs polyamides ayant des bouts de chaines acides dicarboxyliques et obtenus par polycondensation d’un composé selon l’une quelconque des revendications 1 à 6, et - avec un ou plusieurs blocs polyétherdiols, le polyéther block amide étant alors un polyétheresteramide. Polyéther block amide selon l’une quelconque des revendications 15 à 21, ayant une proportion massique en phosphore atomique d’au moins 0,1%. Polyéther block amide selon l’une quelconque des revendications 15 à 23, comprenant des charges, des fibres de renfort, en particulier de verre, des additifs, en particulier choisis parmi les agents ignifugeants, les anti-oxydants, les plastifiants et les mélanges de ceux-ci, ou un mélange de ceux-ci. Utilisation d’un polyéther block amide selon l’une quelconque des revendications 15 à 24 en tant qu’additif ignifugeant dans des matrices polymères thermoplastiques, notamment polyamide, polyoléfine, polyester, PMMA ou mélanges de celles-ci. Procédé de préparation d’un polyéther block amide comprenant la polycondensation : - d’un ou plusieurs polyamides obtenus par polycondensation d’un composé selon l’une quelconque des revendications 1 à 6 et ayant des bouts de chaines diamines ou acides dicarboxyliques, - avec un ou plusieurs blocs polyéthers à bouts de chaines capables de réagir avec les bouts de chaines du polyamide pour former des fonctions amide ou ester. Article comprenant un polyéther block amide selon l’une quelconque des revendications 15 à 24. Procédé de préparation d’un article comprenant une étape d’extrusion, de moulage ou de surmoulage du polyéther block amide selon l’une quelconque des revendications 15 à 24, ce par quoi un article est obtenu.